(57)【特許請求の範囲】
【請求項１】
下記の（Ａ）重合体と、（Ｂ）重合体と、を含有する、液晶配向剤。
（Ａ）下記式（１）で表される構造単位及び下記式（２）で表される構造単位よりなる群から選ばれる少なくとも一種の構造単位Ｕ１と、スチレン系単量体及び（メタ）アクリル系単量体よりなる群から選ばれる少なくとも一種の単量体に由来する構造単位Ｕ２と、を有する重合体。
（Ｂ）ポリアミック酸、ポリアミック酸エステル及びポリイミドよりなる群から選ばれる少なくとも一種の重合体。
【化１】
0006597913.tif 000031
（式（１）中、Ｒ７は、炭素数１以上の１価の有機基である。式（２）中、Ｒ８は、炭素数１以上の１価の有機基であり、Ｒ９は、水素原子又は炭素数１以上の１価の有機基である。）
【請求項２】
前記（Ａ）重合体は、オキセタニル基及びオキシラニル基の少なくとも一方を有する、請求項１に記載の液晶配向剤。
【請求項３】
前記（Ａ）重合体は、加熱によりオキセタニル基及びオキシラニル基の少なくとも一方と反応する官能基をさらに有する、請求項２に記載の液晶配向剤。
【請求項４】
前記（Ａ）重合体は、光配向性基を有する、請求項１〜３のいずれか一項に記載の液晶配向剤。
【請求項５】
下記式（Ｄ−１）で表される化合物、下記式（Ｄ−２）で表される化合物及び下記式（Ｄ−３）で表される化合物よりなる群から選ばれる少なくとも一種であって、かつ１気圧での沸点が１８０℃以下である溶剤を含有する、請求項１〜４のいずれか一項に記載の液晶配向剤。
【化２】
0006597913.tif 000032
（式（Ｄ−１）中、Ｒ１は、炭素数１〜４のアルキル基又はＣＨ３ＣＯ−であり、Ｒ２は、炭素数１〜４のアルカンジイル基又は−（ＣＨ２ＣＨ２Ｏ）ｎ−ＣＨ２ＣＨ２−（ただし、ｎは１〜４の整数）であり、Ｒ３は、水素原子又は炭素数１〜４のアルキル基である。）
【化３】
0006597913.tif 000033
（式（Ｄ−２）中、Ｒ４は、炭素数１〜３のアルカンジイル基である。）
【化４】
0006597913.tif 000034
（式（Ｄ−３）中、Ｒ５及びＲ６は、それぞれ独立に炭素数４〜８のアルキル基である。）
【請求項６】
前記（Ｂ）重合体は、脂環式テトラカルボン酸誘導体に由来する構造単位を有する、請求項１〜５のいずれか一項に記載の液晶配向剤。
【請求項７】
前記（Ｂ）重合体は、カルボキシル基を有するジアミン化合物に由来する構造単位を有する、請求項１〜６のいずれか一項に記載の液晶配向剤。
【請求項８】
請求項１〜７のいずれか一項に記載の液晶配向剤から形成された液晶配向膜。
【請求項９】
請求項８に記載の液晶配向膜を具備する液晶素子。
【発明の詳細な説明】
【関連出願の相互参照】
【０００１】
本出願は、２０１６年１０月２０日に出願された日本出願番号２０１６−２０６３０６号、及び２０１７年５月１日に出願された日本出願番号２０１７−０９１４２７号に基づくもので、ここにその記載内容を援用する。
【技術分野】
【０００２】
本開示は、液晶配向剤、液晶配向膜及び液晶素子に関する。
【背景技術】
【０００３】
液晶素子としては、ＴＮ（Ｔｗｉｓｔｅｄ  Ｎｅｍａｔｉｃ）型、ＳＴＮ（Ｓｕｐｅｒ  Ｔｗｉｓｔｅｄ  Ｎｅｍａｔｉｃ）型などに代表される、正の誘電異方性を有するネマチック液晶を用いる水平配向モードの液晶素子や、負の誘電異方性を有するネマチック液晶を用いる垂直（ホメオトロピック）配向モードのＶＡ（Ｖｅｒｔｉｃａｌ  Ａｌｉｇｎｍｅｎｔ）型の液晶素子など、各種液晶素子が知られている。これら液晶素子は、液晶分子を一定の方向に配向させる機能を有する液晶配向膜を具備している。【０００４】
一般に、液晶配向膜は、重合体成分が有機溶媒に溶解されてなる液晶配向剤を基板に塗布し、加熱することにより形成される。液晶配向剤の重合体成分としては、機械的強度や液晶配向性、液晶との親和性に優れていることから、ポリアミック酸や可溶性ポリイミドが一般に使用されている。【０００５】
液晶配向剤によって形成された高分子薄膜に液晶配向能を付与する方法として、ラビング法に代わる技術として光配向法が提案されている。光配向法は、基板上に形成した感放射線性の有機薄膜に対し、偏光又は非偏光の放射線を照射することによって膜に異方性を与え、これにより液晶の配向を制御する方法である。この方法によれば、従来のラビング法に比べて、工程内での埃や静電気の発生を抑制することができ、表示不良の発生や歩留まりの低下を抑制することが可能である。また、基板上に形成された有機薄膜に対して、液晶配向能を均一に付与できるといったメリットもある。【０００６】
光配向法によって液晶配向膜を形成するための液晶配向剤としては、従来、種々の重合体組成物が提案されている。その一つとして、例えば、ポリアミック酸や可溶性ポリイミドとは異なる主骨格からなる重合体を用いた光配向用の液晶配向剤がある（例えば、特許文献１や特許文献２参照）。特許文献１には、ポリ（マレイミド）、ポリ（マレイミド−スチレン）を主鎖とし、側鎖に感光性基が導入された第１高分子と、側鎖に長鎖アルキル基を有する第２高分子とを含む光配向性組成物が開示されている。また、特許文献２には、スチレン骨格を主鎖とし桂皮酸構造を側鎖に有する構造単位と、マレイミド骨格を主鎖とし桂皮酸構造を側鎖に有する構造単位とを有する共重合体を含む液晶配向剤が開示されている。
【先行技術文献】
【特許文献】
【０００７】
【特許文献１】特許第２９６２４７３号公報
【特許文献２】特許第３６１２３０８号公報
【発明の概要】
【発明が解決しようとする課題】
【０００８】
液晶配向膜を形成する際に高温での加熱が必要になると、基板の材料が制約され、例えば液晶素子の基板としてフィルム基材を適用することが制限されることがある。また、カラー液晶表示素子において、カラーフィルタ用の着色剤として用いられる染料は熱に比較的弱く、膜形成時の加熱を高温で行う必要がある場合には、染料の使用が制限されることがある。こうした問題に対し近年では、液晶配向剤の溶剤成分として低沸点溶剤を使用することが求められることがある。しかしながら、液晶配向剤の重合体成分に対する溶解性が十分に高く沸点が十分に低い溶剤は限られているのが実情である。また、重合体成分が溶剤に均一に溶解されないと、基板上に形成した液晶配向膜に塗布ムラ（膜厚ムラ）やピンホールが生じたり、塗布領域の端部において直線性を確保できなかったり平坦面とならなかったりすることが懸念される。この場合、製品歩留まりが低下したり、液晶配向性や電気特性等の表示性能に影響が及んだりするおそれがある。【０００９】
そこで、液晶配向剤の重合体成分としては、低沸点溶剤に対しても高溶解性を示すことにより液晶配向剤とした場合に基板に対して良好な塗布性を示し、かつ液晶配向性及び電気特性に優れた新たな材料が求められている。特に近年では、大画面で高精細な液晶テレビが主体となり、またスマートフォンやタブレットＰＣ等といった小型の表示端末の普及が進み、液晶パネルに対する高品質化の要求は更に高まりつつある。そのため、優れた表示品位を確保することが重要である。【００１０】
本開示は上記事情に鑑みてなされたものであり、その一つの目的は、基板に対する塗布性が良好であり、かつ液晶配向性及び電圧保持率に優れた液晶素子を得ることができる液晶配向剤を提供することにある。
【課題を解決するための手段】
【００１１】
本開示によれば、以下の手段が提供される。【００１２】
［１］  下記の（Ａ）重合体と、（Ｂ）重合体と、を含有する、液晶配向剤。
（Ａ）下記式（１）で表される構造単位及び下記式（２）で表される構造単位よりなる群から選ばれる少なくとも一種の構造単位Ｕ１と、スチレン系単量体及び（メタ）アクリル系単量体よりなる群から選ばれる少なくとも一種の単量体に由来する構造単位Ｕ２と、を有する重合体。
（Ｂ）ポリアミック酸、ポリアミック酸エステル及びポリイミドよりなる群から選ばれる少なくとも一種の重合体。
【化１】
0006597913.tif 000002
（式（１）中、Ｒ７は、炭素数１以上の１価の有機基である。式（２）中、Ｒ８は、炭素数１以上の１価の有機基であり、Ｒ９は、水素原子又は炭素数１以上の１価の有機基である。）
［２］  上記［１］の液晶配向剤を用いて形成された液晶配向膜。
［３］  上記［２］の液晶配向膜を具備する液晶素子。
【発明の効果】
【００１３】
（Ａ）重合体と（Ｂ）重合体とを含有する液晶配向剤によれば、液晶配向性及び電圧保持率に優れた液晶素子を得ることができる。また、当該液晶配向剤は基板に対する塗布性に優れており、よって製品歩留まりの低下を抑制することができる。特に、溶剤成分として低沸点溶剤を用いた場合にも、基板に対する塗布性（膜厚ムラやピンホールの抑制、塗布領域の端部の直線性や平坦性の確保）に優れ、かつ液晶配向性及び電気特性のいずれも良好な液晶素子を得ることができ好適である。
【発明を実施するための形態】
【００１４】
≪液晶配向剤≫
本開示の液晶配向剤は、下記の（Ａ）重合体と、（Ｂ）重合体と、を含有する。以下に、本開示の液晶配向剤に含まれる各成分、及び必要に応じて任意に配合されるその他の成分について説明する。
【００１５】
＜（Ａ）重合体＞
（Ａ）重合体は、上記式（１）で表される構造単位及び上記式（２）で表される構造単位よりなる群から選ばれる少なくとも一種の構造単位Ｕ１と、スチレン系単量体及び（メタ）アクリル系単量体よりなる群から選ばれる少なくとも一種の単量体に由来する構造単位Ｕ２と、を有する。
【００１６】
（構造単位Ｕ１）
構造単位Ｕ１は、マレイミド基を有する化合物（以下「マレイミド系化合物」ともいう。）又はマレイン酸無水物に由来する構造単位である。ただし、構造単位Ｕ１がマレイン酸無水物に由来する構造単位である場合、マレイン酸無水物に由来する構造単位を重合体に導入し、その後アミノ基含有化合物と反応させることにより、構造単位Ｕ１を有する重合体が得られる。なお、本明細書において「マレイミド基」は、マレイミド中の窒素原子に結合する水素原子を取り除いた基（下記式（ｚ−１−１）で表される基）のほか、マレイミドの開環体に由来する構造からなる基（下記式（ｚ−４−１）で表される基）を含む意味である。
【化２】
0006597913.tif 000003
（式中、Ｒ９は、水素原子又は炭素数１以上の１価の有機基である。「＊」は結合手であることを示す。式（ｚ−４−１）中の破線は異性体構造が任意であることを表す。）
【００１７】
上記式（１）及び式（２）において、Ｒ７、Ｒ８及びＲ９の１価の有機基としては、例えば炭素数１〜３０の１価の炭化水素基、当該炭化水素基の少なくとも１個のメチレン基が−Ｏ−、−ＣＯ−、−ＣＯＯ−又は−ＮＲ１６−（ただし、Ｒ１６は水素原子又は１価の炭化水素基。）で置換された基（以下「基α」ともいう。）、炭素数１〜３０の１価の炭化水素基又は基αの少なくとも１個の水素原子がフッ素原子又はシアノ基で置換された基、光配向性基を有する１価の基、架橋性基を有する基などが挙げられる。
【００１８】
ここで、本明細書において「炭化水素基」は、鎖状炭化水素基、脂環式炭化水素基及び芳香族炭化水素基を含む意味である。「鎖状炭化水素基」とは、主鎖に環状構造を含まず、鎖状構造のみで構成された直鎖状炭化水素基及び分岐状炭化水素基を意味する。ただし、飽和でも不飽和でもよい。「脂環式炭化水素基」とは、環構造としては脂環式炭化水素の構造のみを含み、芳香環構造を含まない炭化水素基を意味する。ただし、脂環式炭化水素の構造のみで構成されている必要はなく、その一部に鎖状構造を有するものも含む。「芳香族炭化水素基」とは、環構造として芳香環構造を含む炭化水素基を意味する。ただし、芳香環構造のみで構成されている必要はなく、その一部に鎖状構造や脂環式炭化水素の構造を含んでいてもよい。
【００１９】
（Ａ）重合体中における構造単位Ｕ１の含有割合は、（Ａ）重合体を構成するモノマーに由来する構造単位の全量に対して、２〜９０モル％であることが好ましく、５〜８５モル％であることがより好ましく、１０〜８０モル％であることがさらに好ましい。
【００２０】
（構造単位Ｕ２）
構造単位Ｕ２は、スチレン系単量体及び（メタ）アクリル系単量体よりなる群から選ばれる少なくとも一種の単量体を重合モノマーの一部に用いることにより（Ａ）重合体中に導入される。スチレン系単量体は、置換又は無置換のスチレンのベンゼン環から少なくとも１個の水素原子を取り除いた基を有する化合物であり、下記式（ｚ−５−１）で表される基を有することが好ましい。（メタ）アクリル系単量体が有する（メタ）アクリロイル基は、「アクリロイル基」及び「メタクリロイル基」を含む意味である。
【化３】
0006597913.tif 000004
（式中、「＊」は結合手であることを示す。）
【００２１】
構造単位Ｕ２がスチレン系単量体に由来する構造単位の場合には、（Ａ）重合体としてスチレン−マレイミド系共重合体が得られ、構造単位Ｕ２が（メタ）アクリル系単量体に由来する構造単位の場合には、（Ａ）重合体として（メタ）アクリル−マレイミド系共重合体が得られる。また、構造単位Ｕ２がスチレン系単量体に由来する構造単位と（メタ）アクリル系単量体に由来する構造単位とからなる場合には、（Ａ）重合体として、スチレン−（メタ）アクリル−マレイミド系共重合体が得られる。（Ａ）重合体としては、これらのうち、基板に対する塗布性により優れ、かつ電圧保持率がより改善された液晶素子を得ることができる点で、スチレン−マレイミド系重合体が好ましい。
【００２２】
（Ａ）重合体中における構造単位Ｕ２の含有割合は、（Ａ）重合体を構成するモノマーに由来する構造単位の全量に対して、２〜９０モル％であることが好ましく、５〜８５モル％であることがより好ましく、１０〜８０モル％であることがさらに好ましい。
【００２３】
（Ａ）重合体は、構造単位Ｕ１及び構造単位Ｕ２とは異なる構造単位（以下、「その他の構造単位」ともいう。）をさらに有していてもよい。その他の構造単位としては特に限定されないが、例えば共役ジエン化合物に由来する構造単位等が挙げられる。なお、（Ａ）重合体は、その他の単量体に由来する構造単位を１種のみ有していてもよいし、２種以上有していてもよい。（Ａ）重合体中におけるその他の構造単位の含有割合は、（Ａ）重合体を構成するモノマーに由来する構造単位の全量に対して、１０モル％以下とすることが好ましく、５モル％以下とすることがより好ましい。
【００２４】
（Ａ）重合体は、本開示の効果を十分に得るために、以下に示す（ｘ１）〜（ｘ３）の機能性基のうち少なくともいずれかを側鎖に有していることが好ましい。これらの中でも、（Ａ）重合体は、少なくとも（ｘ１）を有していることが好ましく、（ｘ１）〜（ｘ３）の全てを有していることが特に好ましい。
（ｘ１）光配向性基
（ｘ２）オキセタニル基及びオキシラニル基の少なくとも一方の官能基
（ｘ３）加熱によりオキセタニル基及びオキシラニル基の少なくとも一方と反応する官能基（以下、「反応性官能基」ともいう。）
なお、各機能性基は、構造単位Ｕ１、構造単位Ｕ２及びその他の構造単位のうちいずれの構造単位中に含まれていてもよい。また、各機能性基は、構造単位Ｕ１、構造単位Ｕ２及びその他の構造単位のうちの１種の構造単位中にのみ含まれていてもよく、２種以上の構造単位中に含まれていてもよい。以下、各機能性基について詳しく説明する。
【００２５】
（ｘ１）光配向性基
（Ａ）重合体が光配向性基を有する場合、当該光配向性基は、光照射による光異性化反応、光二量化反応、光フリース転位反応又は光分解反応によって膜に異方性を付与する官能基であることが好ましい。
【００２６】
（Ａ）重合体が有する光配向性基の具体例としては、例えば、アゾベンゼン又はその誘導体を基本骨格として含むアゾベンゼン含有基、桂皮酸又はその誘導体（桂皮酸構造）を基本骨格として含む桂皮酸構造含有基、カルコン又はその誘導体を基本骨格として含むカルコン含有基、ベンゾフェノン又はその誘導体を基本骨格として含むベンゾフェノン含有基、クマリン又はその誘導体を基本骨格として含むクマリン含有基、シクロブタン又はその誘導体を基本骨格として含むシクロブタン含有構造等が挙げられる。光に対する感度が高い点や、重合体側鎖に導入しやすい点で、光配向性基は、中でも、桂皮酸構造含有基であることが好ましく、具体的には、下記式（６）で表される桂皮酸構造を基本骨格として含む基であることが好ましい。
【化４】
0006597913.tif 000005
（式（６）中、Ｒは、フッ素原子若しくはシアノ基を有していてもよい炭素数１〜１０のアルキル基、フッ素原子若しくはシアノ基を有していてもよい炭素数１〜１０のアルコキシ基、フッ素原子、又はシアノ基である。ａは０〜４の整数である。ａが２以上の場合、複数のＲは同一でも異なっていてもよい。「＊」は結合手を示す。）
【００２７】
上記式（６）で表される構造において、２つの結合手「＊」の一方は、下記式（４）で表される基に結合していることが好ましい。この場合、得られる液晶素子の液晶配向性をより高めることができ好適である。
【化５】
0006597913.tif 000006
（式（４）中、Ｒ１１は、フェニレン基、ビフェニレン基、ターフェニレン基又はシクロヘキシレン基であり、環部分に、炭素数１〜１０のアルキル基、炭素数１〜１０のアルコキシ基、少なくとも１個の水素原子がフッ素原子若しくはシアノ基で置換された炭素数１〜１０のアルキル基、少なくとも１個の水素原子がフッ素原子若しくはシアノ基で置換された炭素数１〜１０のアルコキシ基、フッ素原子、又はシアノ基を有していてもよい。Ｒ１２は、式（６）中のフェニル基に結合している場合には、単結合、炭素数１〜３のアルカンジイル基、酸素原子、硫黄原子、−ＣＨ＝ＣＨ−、−ＮＨ−、−ＣＯＯ−又は−ＯＣＯ−であり、式（６）中のカルボニル基に結合している場合には、単結合、炭素数１〜３のアルカンジイル基、酸素原子、硫黄原子又は−ＮＨ−である。「＊」は結合手を示す。）
【００２８】
光配向性基は、得られる液晶素子の電気特性の改善効果を十分に得る観点で、構造単位Ｕ１が光配向性基を有していることが好ましい。光配向性基の含有割合は、（Ａ）重合体が有する構造単位Ｕ１、構造単位Ｕ２及びその他の構造単位の合計量に対して、１〜７０モル％であることが好ましく、３〜６０モル％であることがより好ましい。
【００２９】
（ｘ２）オキセタニル基及びオキシラニル基
（Ａ）重合体は、配向膜形成時の焼成温度を低くした場合にも高い液晶配向性を発現する液晶配向膜を得ることができる点で、オキセタニル基及びオキシラニル基の少なくとも一方（以下、単に「エポキシ基」ともいう。）を有していることが好ましい。エポキシ基は、反応性が高い点でオキシラニル基が好ましい。
【００３０】
エポキシ基は、エポキシ基の導入量を調整しやすい点、及びモノマーの選択の自由度が高い点で、構造単位Ｕ２が有していることが好ましい。エポキシ基の含有割合は、（Ａ）重合体が有する構造単位Ｕ１、構造単位Ｕ２及びその他の構造単位の合計量に対して、１〜７０モル％であることが好ましく、５〜６０モル％であることがより好ましい。
【００３１】
（ｘ３）反応性官能基
液晶配向性の改善効果（特に、低温焼成とした場合の液晶配向性の改善効果）を十分に得る観点から、（Ａ）重合体は、（ｘ２）エポキシ基と共に反応性官能基をさらに有していることが好ましい。反応性官能基としては、例えばカルボキシル基、水酸基、イソシアネート基及びアミノ基、並びにこれら各基が保護基で保護された基、アルコキシメチル基等が挙げられる。反応性官能基は、保存安定性が良好であり、かつ加熱によるオキセタン環及びオキシラン環との反応性が高い点で、中でも、カルボキシル基及び保護されたカルボキシル基（以下、「保護カルボキシル基」ともいう。）よりなる群から選ばれる少なくとも一種であることが好ましい。
【００３２】
保護カルボキシル基は、熱によって脱離してカルボキシル基を生成するものであれば特に限定されない。保護カルボキシル基の好ましい具体例としては、下記式（３）で表される構造、カルボン酸のアセタールエステル構造、カルボン酸のケタールエステル構造等が挙げられる。
【化６】
0006597913.tif 000007
（式（３）中、Ｒ３１，Ｒ３２及びＲ３３は、それぞれ独立に炭素数１〜１０のアルキル基若しくは炭素数３〜２０の１価の脂環式炭化水素基であるか、又は、Ｒ３１とＲ３２とが相互に結合してＲ３１及びＲ３２が結合している炭素原子とともに炭素数４〜２０の２価の脂環式炭化水素基又は環状エーテル基を形成し、かつＲ３３が炭素数１〜１０のアルキル基、炭素数２〜１０のアルケニル基又は炭素数６〜２０のアリール基である。「＊」は結合手であることを示す。）
【００３３】
反応性官能基は、基板に対する塗布性の改善効果を保持しつつ十分な量の反応性官能基を導入できる点で、構造単位Ｕ１が有していることが好ましく、モノマーの選択の自由度が高い点及び反応性官能基の導入量を調整しやすい点で、構造単位Ｕ２が有していることが好ましい。反応性官能基の含有割合は、（Ａ）重合体が有する構造単位Ｕ１、構造単位Ｕ２及びその他の構造単位の合計量に対して、１〜９０モル％であることが好ましく、５〜９０モル％であることがより好ましい。
【００３４】
（重合体の合成）
（Ａ）重合体を合成する方法は特に限定されず、有機化学の定法を適宜組み合わせることによって行うことができる。（Ａ）重合体として光配向性基、エポキシ基及び反応性官能基を有する重合体を得る場合、以下の方法１や方法２、方法３などが挙げられる。
（方法１）；マレイミド系化合物と、スチレン系単量体及び（メタ）アクリル系単量体よりなる群から選ばれる少なくとも一種と、を含み、かつ、光配向性基、エポキシ基及び反応性官能基を同一又は異なる分子中に有する重合モノマーを重合する方法。
（方法２）；マレイミド系化合物と、スチレン系単量体及び（メタ）アクリル系単量体よりなる群から選ばれる少なくとも一種と、を含み、かつ、エポキシ基及び反応性官能基を同一又は異なる分子中に有する重合モノマーを重合することにより、前駆体である共重合体を得た後、次いで、得られた前駆体と、光配向性基を有する反応性化合物と、を反応させて光配向性基を共重合体に導入する方法。
（方法３）；マレイン酸無水物と、スチレン系単量体及び（メタ）アクリル系単量体よりなる群から選ばれる少なくとも一種と、を含み、かつ、エポキシ基及び反応性官能基を同一又は異なる分子中に有する重合モノマーを重合することにより、前駆体として、マレイン酸無水物に由来する構造単位と、スチレン系単量体及び（メタ）アクリル系単量体よりなる群から選ばれる少なくとも一種の単量体に由来する構造単位と、を有する共重合体を得た後、次いで、得られた前駆体と、光配向性基を有するアミノ基含有化合物と、を反応させる方法（下記式（７）のスキーム参照）。
これらのうち、光配向性基、エポキシ基及び反応性官能基の重合体側鎖への導入効率が高く、しかも簡便である点で、方法１を用いることが好ましい。
【化７】
0006597913.tif 000008
（式（７）中、Ｒ１０は、光配向性基を有する１価の有機基である。）
【００３５】
方法１では、マレイミド系化合物によって（Ａ）重合体中に構造単位Ｕ１が導入され、スチレン系単量体及び（メタ）アクリル系単量体の少なくとも一方によって（Ａ）重合体中に構造単位Ｕ２が導入される。より具体的には、マレイミド系化合物として、下記式（１Ａ）で表される化合物及び下記式（２Ａ）で表される化合物よりなる群から選ばれる少なくとも一種を用い、これらの一種又は二種以上と、スチレン系単量体及び（メタ）アクリル系単量体よりなる群から選ばれる少なくとも一種と、を含む単量体群を重合することが好ましい。
【化８】
0006597913.tif 000009
（式（１Ａ）中のＲ７は上記式（１）と同義であり、式（２Ａ）中のＲ８及びＲ９は上記式（２）と同義である。式（２Ａ）中の波線は異性体構造が任意であることを表す。）
【００３６】
方法１により、（Ａ）重合体として光配向性基、エポキシ基及び反応性官能基を有する重合体を得る場合、光配向性基、エポキシ基及び反応性官能基の導入効率が高い点で、重合モノマーは、光配向性基、エポキシ基及び反応性官能基をそれぞれ異なる化合物が有することが好ましい。すなわち、重合モノマーとして、エポキシ基を有する単量体（ｍ１）、反応性官能基を有する単量体（ｍ２）、及び光配向性基を有する単量体（ｍ３）を用いて重合することが好ましい。
【００３７】
エポキシ基を有する単量体（ｍ１）の具体例としては、マレイミド系単量体として、例えばＮ−（４−グリシジルオキシフェニル）マレイミド、Ｎ−グリシジルマレイミド等を、
スチレン系単量体として、例えば３−（グリシジルオキシメチル）スチレン、４−（グリシジルオキシメチル）スチレン、４−グリシジル−α−メチルスチレン等を、
（メタ）アクリル系単量体として、例えば（メタ）アクリル酸グリシジル、α−エチルアクリル酸グリシジル、α−ｎ−プロピルアクリル酸グリシジル、α−ｎ−ブチルアクリル酸グリシジル、（メタ）アクリル酸３，４−エポキシブチル、α−エチルアクリル酸３，４−エポキシブチル、（メタ）アクリル酸３，４−エポキシシクロヘキシルメチル、（メタ）アクリル酸６，７−エポキシヘプチル、α−エチルアクリル酸６，７−エポキシヘプチル、アクリル酸４−ヒドロキシブチルグリシジルエーテル、（メタ）アクリル酸（３−エチルオキセタン−３−イル）メチル等を、
それぞれ挙げることができる。なお、単量体（ｍ１）としては、これらの１種を単独で使用してもよく、２種以上を組み合わせて使用してもよい。
【００３８】
反応性官能基を有する単量体（ｍ２）の具体例としては、マレイミド系化合物として、例えば３−（２，５−ジオキソ−３−ピロリン−１−イル)安息香酸、４−（２，５−ジオキソ−３−ピロリン−１−イル)安息香酸、４−（２，５−ジオキソ−３−ピロリン−１−イル)安息香酸メチル等を、
スチレン系単量体として、例えば３−ビニル安息香酸、４−ビニル安息香酸等を、
（メタ）アクリル系単量体として、例えば（メタ）アクリル酸、α−エチルアクリル酸、マレイン酸、フマル酸、ビニル安息香酸、クロトン酸、シトラコン酸、メサコン酸、イタコン酸、３−マレイミド安息香酸、３−マレイミドプロピオン酸等のカルボキシル基含有化合物；無水マレイン酸等の不飽和多価カルボン酸無水物；下記式（ｍ２−１）〜式（ｍ２−１２）
【化９】
0006597913.tif 000010
（式（ｍ２−１）〜式（ｍ２−１２）中、Ｒ１５は水素原子又はメチル基である。）
のそれぞれで表される保護カルボニル基含有化合物等を、
それぞれ挙げることができる。なお、単量体（ｍ２）としては、これらの１種を単独で又は２種以上を組み合わせて使用することができる。
【００３９】
光配向性基を有する単量体（ｍ３）としては、例えば下記式（５）
【化１０】
0006597913.tif 000011
（式（５）中、Ｚ１は、重合性不飽和結合を有する１価の有機基である。Ｒ及びａは上記式（６）と同義であり、Ｒ１１及びＲ１２は上記式（４）と同義である。）
で表される化合物が挙げられる。
【００４０】
上記式（５）のＺ１は、下記式（ｚ−１）〜式（ｚ−５）のいずれかであることが好ましい。
【化１１】
0006597913.tif 000012
（式中、Ｌ１は２価の連結基である。Ｒ１３は、水素原子又はメチル基である。Ｒ１４は、水素原子又は炭素数１以上の１価の有機基である。「＊」は結合手を示す。式（ｚ−４）中の波線は異性体構造が任意であることを表す。）
【００４１】
上記式（ｚ−１）〜式（ｚ−５）において、Ｌ１の２価の連結基は、炭素数１〜２０の２価の炭化水素基、又は当該炭化水素基の少なくとも１個のメチレン基が−Ｏ−、−ＣＯ−、−ＣＯＯ−で置換された基であることが好ましい。Ｌ１の炭化水素基として具体的には、例えば２価の鎖状炭化水素基、脂環式炭化水素基、芳香族炭化水素基が挙げられる。
Ｒ１４の１価の有機基としては、上記式（２）におけるＲ９の１価の有機基の説明が適用される。Ｒ１４は、塗布性の改善効果が高い点で、水素原子又は炭素数１〜６の１価の炭化水素基であることが好ましく、水素原子又は炭素数１〜３のアルキル基がより好ましく、水素原子が特に好ましい。
上記式（５）のＺ１は、電気特性及び液晶配向性により優れた液晶素子を得ることができる点で、上記式（ｚ−１）又は式（ｚ−４）で表される基であることがより好ましい。
【００４２】
光配向性基を有する単量体（ｍ３）の具体例としては、マレイミド系化合物として、例えば下記式（ｍ３−１）〜式（ｍ３−５）、（ｍ３−１１）〜（ｍ３−１３）のそれぞれで表される化合物等を、
スチレン系単量体として、例えば下記式（ｍ３−９）で表される化合物等を、
（メタ）アクリル系単量体として、例えば下記式（ｍ３−６）〜式（ｍ３−８）、（ｍ３−１０）のそれぞれで表される化合物等を、挙げることができる。単量体（ｍ３）としては、これらの１種を単独で又は２種以上を組み合わせて使用することができる。なお、下記式（ｍ３−４）及び式（ｍ３−５）の異性体構造は任意であり、トランス体及びシス体を含む。
【化１２】
0006597913.tif 000013
【化１３】
0006597913.tif 000014
【化１４】
0006597913.tif 000015
【００４３】
なお、光配向性基を有する単量体（ｍ３）としては、フッ素原子を有する単量体（ｍ３−ｆ１）と、フッ素原子を有さない単量体（ｍ３−ｎ１）とを用いてもよい。
【００４４】
（Ａ）重合体の合成に際し、エポキシ基を有する単量体（ｍ１）の使用割合は、（Ａ）重合体の合成に使用する単量体の全量に対して、１〜７０モル％とすることが好ましく、５〜６０モル％とすることがより好ましく、１０〜５５モル％とすることが更に好ましい。
また、反応性官能基を有する単量体（ｍ２）の使用割合は、（Ａ）重合体の合成に使用する単量体の全量に対して、１〜９０モル％とすることが好ましく、５〜９０モル％とすることがより好ましく、１０〜８０モル％とすることが更に好ましい。
光配向性基を有する単量体（ｍ３）の含有割合は、（Ａ）重合体の合成に使用する単量体の全量に対して、１〜７０モル％とすることが好ましく、３〜６０モル％とすることがより好ましく、５〜６０モル％とすることが更に好ましい。
【００４５】
上記重合に際しては、光配向性基、エポキシ基及び反応性官能基のいずれも有さない単量体（以下、「その他の単量体」ともいう。）を併用してもよい。その他の単量体としては、例えば、（メタ）アクリル酸アルキル、（メタ）アクリル酸シクロアルキル、（メタ）アクリル酸ベンジル、（メタ）アクリル酸−２−エチルヘキシル等の（メタ）アクリル系化合物；スチレン、メチルスチレン、ジビニルベンゼン等の芳香族ビニル化合物；１，３−ブタジエン、２−メチル−１，３−ブタジエン等の共役ジエン化合物；Ｎ−メチルマレイミド、Ｎ−シクロヘキシルマレイミド、Ｎ−フェニルマレイミド等のマレイミド系化合物、等が挙げられる。なお、その他の単量体は、１種を単独で又は２種以上を組み合わせて使用することができる。その他の単量体の使用割合は、（Ａ）重合体の合成に使用する単量体の全量に対して、３０モル％以下とすることが好ましく、２０モル％以下とすることがより好ましい。
【００４６】
上記重合において、マレイミド系化合物の使用割合は、（Ａ）重合体の重合に使用する単量体の全量に対して、２〜９０モル％とすることが好ましい。２モル％未満とすると、得られる重合体につき、溶剤に対する溶解性と基板に対する塗布性の改善効果が得られにくく、一方、９０モル％を超えると、得られる液晶素子につき、液晶配向性及び電圧保持率が低くなりすぎる傾向がある。マレイミド系化合物の使用割合は、（Ａ）重合体の重合に使用する単量体の全量に対して、より好ましくは５〜８５モル％であり、さらに好ましくは１０〜８０モル％である。
スチレン系単量体及び（メタ）アクリル系単量体の使用割合（２種以上使用する場合はその合計量）は、液晶素子の液晶配向性及び電気特性を十分に確保する観点から、（Ａ）重合体の重合に使用する単量体の全量に対して、２〜９０モル％とすることが好ましく、５〜８５モル％とすることがより好ましく、１０〜８０モル％がさらに好ましい。
【００４７】
上記重合反応は、好ましくは重合開始剤の存在下、有機溶媒中で行われる。使用する重合開始剤としては、例えば２，２’−アゾビス（イソブチロニトリル）、２，２’−アゾビス（２，４−ジメチルバレロニトリル）、２，２’−アゾビス（４−メトキシ−２，４−ジメチルバレロニトリル）等のアゾ化合物が好ましい。重合開始剤の使用割合は、反応に使用する全モノマー１００質量部に対して、０．０１〜３０質量部とすることが好ましい。使用する有機溶媒としては、例えばアルコール、エーテル、ケトン、アミド、エステル、炭化水素化合物等が挙げられる。
【００４８】
上記重合反応において、反応温度は３０℃〜１２０℃とすることが好ましく、反応時間は１〜３６時間とすることが好ましい。有機溶媒の使用量（ａ）は、反応に使用するモノマーの合計量（ｂ）が、反応溶液の全体量（ａ＋ｂ）に対して、０．１〜６０質量％になるような量にすることが好ましい。重合体を溶解してなる反応溶液は、例えば、反応溶液を大量の貧溶媒中に注いで得られる析出物を減圧下乾燥する方法、反応溶液をエバポレーターで減圧留去する方法等の公知の単離方法を用いて、反応溶液中に含まれる（Ａ）重合体を単離したうえで液晶配向剤の調製に供するとよい。
【００４９】
（Ａ）重合体のゲルパーミエーションクロマトグラフィー（ＧＰＣ）により測定したポリスチレン換算の重量平均分子量（Ｍｗ）は、好ましくは１，０００〜３００，０００であり、より好ましくは２，０００〜１００，０００である。Ｍｗと、ＧＰＣにより測定したポリスチレン換算の数平均分子量（Ｍｎ）との比で表される分子量分布（Ｍｗ／Ｍｎ）は、好ましくは１０以下であり、より好ましくは８以下である。なお、液晶配向剤の調製に使用する（Ａ）重合体は、１種のみでもよく、２種以上を組み合わせてもよい。
【００５０】
液晶配向剤中における（Ａ）重合体の含有割合は、基板に対する塗布性を十分に高くし、かつ液晶素子の液晶配向性及び電圧保持率を良好にする観点から、液晶配向剤に含まれる全重合体に対して、０．１質量％以上とすることが好ましく、０．５質量％以上とすることがより好ましく、１質量％以上とすることがさらに好ましい。また、（Ａ）重合体の含有割合の上限値は特に制限されないが、液晶配向剤に含まれる全重合体に対して、９０質量％以下とすることが好ましく、７０質量％以下とすることがより好ましく、５０質量％以下とすることがさらに好ましい。
【００５１】
＜（Ｂ）重合体＞
（Ｂ）重合体は、ポリアミック酸、ポリアミック酸エステル及びポリイミドよりなる群から選ばれる少なくとも一種である。（Ｂ）重合体は、従来公知の方法に従って合成することができる。例えば、ポリアミック酸は、テトラカルボン酸二無水物とジアミンとを反応させることにより得ることができる。なお、本明細書において「テトラカルボン酸誘導体」は、テトラカルボン酸二無水物、テトラカルボン酸ジエステル及びテトラカルボン酸ジエステルジハロゲン化物を含む意味である。
【００５２】
重合に使用するテトラカルボン酸二無水物としては、特に限定されず、種々のテトラカルボン酸二無水物を使用することができる。それらの具体例としては、ブタンテトラカルボン酸二無水物、エチレンジアミン四酢酸二無水物等の脂肪族テトラカルボン酸二無水物；１，２，３，４−シクロブタンテトラカルボン酸二無水物、１，３−ジメチル−１，２，３，４−シクロブタンテトラカルボン酸二無水物、２，３，５−トリカルボキシシクロペンチル酢酸二無水物、５−（２，５−ジオキソテトラヒドロフラン−３−イル）−３ａ，４，５，９ｂ−テトラヒドロナフト［１，２−ｃ］フラン−１，３−ジオン、５−（２，５−ジオキソテトラヒドロフラン−３−イル）−８−メチル−３ａ，４，５，９ｂ−テトラヒドロナフト［１，２−ｃ］フラン−１，３−ジオン、２，４，６，８−テトラカルボキシビシクロ［３．３．０］オクタン−２：４，６：８−二無水物、シクロペンタンテトラカルボン酸二無水物、シクロヘキサンテトラカルボン酸二無水物等の脂環式テトラカルボン酸二無水物；ピロメリット酸二無水物、４，４’−（ヘキサフルオロイソプロピリデン）ジフタル酸無水物、p−フェニレンビス（トリメリット酸モノエステル無水物）、エチレングリコールビス（アンヒドロトリメリテート）、１，３−プロピレングリコールビス（アンヒドロトリメリテート）等の芳香族テトラカルボン酸二無水物、等を挙げることができるほか、特開２０１０−９７１８８号公報に記載のテトラカルボン酸二無水物を用いることができる。なお、テトラカルボン酸二無水物は１種を単独で使用してもよく、２種以上を組み合わせて使用してもよい。
【００５３】
重合に使用するテトラカルボン酸二無水物は、（Ｂ）重合体の溶剤に対する溶解性をより良好にして塗布性を改善するとともに、（Ａ）重合体との相分離性を制御する点で、脂環式テトラカルボン酸二無水物を含むことが好ましく、シクロブタン環、シクロペンタン環又はシクロヘキサン環を有するテトラカルボン酸二無水物を含むことがより好ましい。脂環式テトラカルボン酸二無水物の使用割合は、重合に使用するテトラカルボン酸二無水物の全量に対して、５モル％以上であることが好ましく、１０モル％以上であることがより好ましく、２０モル％以上であることがさらに好ましい。なお、反応に際して脂環式テトラカルボン酸二無水物を用いることにより、（Ｂ）重合体として、脂環式テトラカルボン酸二無水物に由来する構造単位を有するポリアミック酸を得ることができる。
【００５４】
上記重合に使用するジアミンとしては、例えば、エチレンジアミン、テトラメチレンジアミン等の脂肪族ジアミン；ｐ−シクロヘキサンジアミン、４，４’−メチレンビス（シクロヘキシルアミン）等の脂環式ジアミン；ヘキサデカノキシジアミノベンゼン、コレスタニルオキシジアミノベンゼン、ジアミノ安息香酸コレスタニル、ジアミノ安息香酸コレステリル、ジアミノ安息香酸ラノスタニル、３，６−ビス（４−アミノベンゾイルオキシ）コレスタン、３，６−ビス（４−アミノフェノキシ）コレスタン、１，１−ビス（４−（（アミノフェニル）メチル）フェニル）−４−ブチルシクロヘキサン、２，５−ジアミノ−Ｎ，Ｎ−ジアリルアニリン、下記式（２−１）〜式（２−３）
【化１５】
0006597913.tif 000016
【００５５】
のそれぞれで表される化合物等の側鎖型の芳香族ジアミン；ｐ−フェニレンジアミン、４，４’−ジアミノジフェニルメタン、４，４’−ジアミノジフェニルアミン、４−アミノフェニル−４’−アミノベンゾエート、４，４’−ジアミノアゾベンゼン、３，５−ジアミノ安息香酸、１，５−ビス（４−アミノフェノキシ）ペンタン、ビス［２−（４−アミノフェニル）エチル］ヘキサン二酸、ビス（４−アミノフェニル）アミン、Ｎ，Ｎ−ビス（４−アミノフェニル）メチルアミン、Ｎ，Ｎ’−ビス（４−アミノフェニル）−ベンジジン、２，２’−ジメチル−４，４’−ジアミノビフェニル、２，２’−ビス（トリフルオロメチル）−４，４’−ジアミノビフェニル、４，４’−ジアミノジフェニルエーテル、２，２−ビス［４−（４−アミノフェノキシ）フェニル］プロパン、４，４’−（フェニレンジイソプロピリデン）ビスアニリン、１，４−ビス（４−アミノフェノキシ）ベンゼン、４−（４−アミノフェノキシカルボニル）−１−（４−アミノフェニル）ピペリジン、４，４’−［４，４’−プロパン−１，３−ジイルビス（ピペリジン−１，４−ジイル）］ジアニリン等の非側鎖型の芳香族ジアミン；１，３−ビス（３−アミノプロピル）−テトラメチルジシロキサン等のジアミノオルガノシロキサン、等を挙げることができるほか、特開２０１０−９７１８８号公報に記載のジアミンを用いることができる。なお、ジアミンは、１種を単独で使用してもよく、２種以上を組み合わせて使用してもよい。
【００５６】
合成に使用するジアミンは、（Ｂ）重合体の溶剤に対する溶解性をより良好にして塗布性を改善するとともに、（Ａ）重合体との相分離性を制御する点で、カルボキシル基を有するジアミン化合物（以下、「カルボキシル基含有ジアミン」ともいう。）を含んでいることが好ましい。
【００５７】
カルボキシル基含有ジアミンは、分子内に少なくとも１個のカルボキシル基及び２個のアミノ基を有していればよく、その余の構造は特に限定されない。カルボキシル基含有ジアミンの具体例としては、例えば３，５−ジアミノ安息香酸、２，４−ジアミノ安息香酸、２，５−ジアミノ安息香酸、４，４’−ジアミノビフェニル−３−カルボン酸、４，４’−ジアミノジフェニルメタン−３−カルボン酸、４，４’−ジアミノジフェニルエタン−３−カルボン酸などのモノカルボン酸；
４，４’−ジアミノビフェニル−３，３’−ジカルボン酸、４，４’−ジアミノビフェニル−２，２’−ジカルボン酸、３，３’−ジアミノビフェニル−４，４’−ジカルボン酸、３，３’−ジアミノビフェニル−２，４’−ジカルボン酸、４，４’−ジアミノジフェニルメタン−３，３’−ジカルボン酸、４，４’−ジアミノジフェニルエタン−３，３’−ジカルボン酸、４，４’−ジアミノジフェニルエーテル−３，３’−ジカルボン酸などのジカルボン酸；などを挙げることができる。
【００５８】
ポリアミック酸の合成に際し、カルボキシル基含有ジアミンの使用割合は、合成に使用するジアミンの全体量に対して１モル％以上とすることが好ましく、５モル％以上とすることがより好ましく、１０モル％以上とすることがさらに好ましい。また、当該使用割合の上限値は特に制限しないが、電圧保持率の低下を抑制する観点から、合成に使用するジアミンの全体量に対して、９０モル％以下とすることが好ましく、８０モル％以下とすることがより好ましい。なお、カルボキシル基含有ジアミンは、１種を単独で又は２種以上を適宜選択して使用することができる。
【００５９】
（ポリアミック酸の合成）
ポリアミック酸の合成反応は、好ましくは有機溶媒中において行われる。このときの反応温度は−２０℃〜１５０℃が好ましく、反応時間は０．１〜２４時間が好ましい。反応に使用する有機溶媒としては、例えば非プロトン性極性溶媒、フェノール系溶媒、アルコール、ケトン、エステル、エーテル、ハロゲン化炭化水素、炭化水素等が挙げられる。有機溶媒の使用量は、テトラカルボン酸二無水物及びジアミン化合物の合計量が、反応溶液の全量に対して、０．１〜５０質量％になる量とすることが好ましい。
【００６０】
（Ｂ）重合体がポリアミック酸エステルの場合、当該ポリアミック酸エステルは、例えば、上記で得られたポリアミック酸と、エステル化剤（例えばメタノールやエタノール、Ｎ，Ｎ−ジメチルホルムアミドジエチルアセタール等）とを反応させる方法、テトラカルボン酸ジエステルとジアミン化合物とを適当な脱水触媒の存在下で反応させる方法、テトラカルボン酸ジエステルジハロゲン化物とジアミンとを適当な塩基の存在下で反応させる方法、等により得ることができる。反応に使用するテトラカルボン酸ジエステル及びテトラカルボン酸ジエステルジハロゲン化物は、（Ｂ）重合体の溶剤に対する溶解性を良好にする点、及び（Ａ）重合体との相分離性を制御する点で、脂環式テトラカルボン酸誘導体を含んでいることが好ましい。また、反応に使用するジアミンは、カルボキシル基含有ジアミンを含んでいることが好ましい。
【００６１】
（Ｂ）重合体がポリイミドの場合、当該ポリイミドは、例えば、上記で得られたポリアミック酸を脱水閉環してイミド化することにより得ることができる。ポリイミドは、そのイミド化率が２０〜９５％であることが好ましく、３０〜９０％であることがより好ましい。このイミド化率は、ポリイミドのアミック酸構造の数とイミド環構造の数との合計に対するイミド環構造の数の占める割合を百分率で表したものである。
【００６２】
（Ｂ）重合体につき、ＧＰＣにより測定したポリスチレン換算の重量平均分子量（Ｍｗ）は、好ましくは１，０００〜５００，０００であり、より好ましくは２，０００〜３００，０００である。分子量分布（Ｍｗ／Ｍｎ）は、好ましくは７以下であり、より好ましくは５以下である。なお、液晶配向剤に含有させる（Ｂ）重合体は、１種のみでもよく、又は２種以上を組み合わせてもよい。
【００６３】
（Ｂ）重合体の配合割合は、基板に対する塗布性と液晶配向性と電気特性とをバランス良く発現させる観点から、液晶配向剤の調製に使用する（Ａ）重合体１００質量部に対して、１００質量部以上とすることが好ましい。（Ｂ）重合体の配合割合は、より好ましくは１００〜２０００質量部であり、さらに好ましくは２００〜１５００質量部である。なお、（Ｂ）重合体としては、１種を単独で使用してもよく、２種以上を組み合わせて使用してもよい。
【００６４】
＜その他の成分＞
本開示の液晶配向剤は、必要に応じて、（Ａ）重合体及び（Ｂ）重合体以外のその他の成分を含有していてもよい。
【００６５】
その他の成分としては、本開示の効果を損なわない限り特に限定されない。その他の成分の具体例としては、（Ａ）重合体及び（Ｂ）重合体とは異なる重合体、溶剤、分子内に少なくとも一つのエポキシ基を有する分子量１０００以下の低分子化合物（例えば、エチレングリコールジグリシジルエーテル、Ｎ，Ｎ，Ｎ’，Ｎ’−テトラグリシジル−ｍ−キシレンジアミン、Ｎ，Ｎ，Ｎ’，Ｎ’−テトラグリシジル−４，４’−ジアミノジフェニルメタン等）、官能性シラン化合物、多官能（メタ）アクリレート、酸化防止剤、金属キレート化合物、硬化促進剤、界面活性剤、充填剤、分散剤、光増感剤等が挙げられる。その他の成分の配合割合は、本開示の効果を損なわない範囲で、各化合物に応じて適宜選択することができる。
【００６６】
本開示の液晶配向剤は、重合体成分、及び必要に応じて任意に配合される成分が、好ましくは有機溶媒に溶解された溶液状の組成物として調製される。当該有機溶媒としては、例えば非プロトン性極性溶媒、フェノール系溶媒、アルコール、ケトン、エステル、エーテル、ハロゲン化炭化水素、炭化水素等が挙げられる。溶剤成分は、これらの１種でもよく、２種以上の混合溶媒であってもよい。
【００６７】
（特定溶剤）
本開示の液晶配向剤の溶剤成分としては、下記式（Ｄ−１）で表される化合物、下記式（Ｄ−２）で表される化合物及び下記式（Ｄ−３）で表される化合物よりなる群から選ばれる少なくとも一種であって、かつ１気圧での沸点が１８０℃以下である溶剤（以下、「特定溶剤」ともいう。）を好ましく使用することができる。溶剤成分の少なくとも一部として特定溶剤を用いることにより、膜形成時の加熱を低温（例えば２００℃以下）で行った場合にも液晶配向性及び電気特性に優れた液晶素子を得ることができる点で好ましい。
【化１６】
0006597913.tif 000017
（式（Ｄ−１）中、Ｒ１は、炭素数１〜４のアルキル基又はＣＨ３ＣＯ−であり、Ｒ２は、炭素数１〜４のアルカンジイル基又は−（ＣＨ２ＣＨ２Ｏ）ｎ−ＣＨ２ＣＨ２−（ただし、ｎは１〜４の整数）であり、Ｒ３は、水素原子又は炭素数１〜４のアルキル基である。）
【化１７】
0006597913.tif 000018
（式（Ｄ−２）中、Ｒ４は、炭素数１〜３のアルカンジイル基である。）
【化１８】
0006597913.tif 000019
（式（Ｄ−３）中、Ｒ５及びＲ６は、それぞれ独立に炭素数４〜８のアルキル基である。）
【００６８】
特定溶剤の具体例としては、上記式（Ｄ−１）で表される化合物として、例えばプロピレングリコールモノメチルエーテル、プロピレングリコールモノメチルエーテルアセテート、ジエチレングリコールメチルエチルエーテル、３−メトキシ−１−ブタノール、エチレングリコールモノメチルエーテル、エチレングリコールモノエチルエーテル、エチレングリコールモノプロピルエーテル、エチレングリコール−ｎ−ブチルエーテル（ブチルセロソルブ）、エチレングリコールジメチルエーテル、エチレングリコールエチルエーテルアセテート、ジエチレングリコールジメチルエーテル等を；
上記式（Ｄ−２）で表される化合物として、例えばシクロブタノン、シクロペンタノン、シクロヘキサノンを；
上記式（Ｄ−３）で表される化合物として、例えばジイソブチルケトン等を、それぞれ挙げることができる。なお、特定溶剤としては、１種を単独で用いてもよく、２種以上を組み合わせて用いてもよい。
【００６９】
液晶配向剤の溶剤成分は、特定溶剤のみからなるものであってもよいが、特定溶剤以外のその他の溶剤と特定溶剤との混合溶媒であってもよい。その他の溶剤としては、例えばＮ−メチル−２−ピロリドン、Ｎ−エチル−２−ピロリドン、１，２−ジメチル−２−イミダゾリジノン、γ−ブチロラクトン、γ−ブチロラクタム、Ｎ，Ｎ−ジメチルホルムアミド、Ｎ，Ｎ−ジメチルアセトアミド等の高極性溶剤；のほか、
４−ヒドロキシ−４−メチル−２−ペンタノン、乳酸ブチル、酢酸ブチル、メチルメトキシプロピオネ−ト、エチルエトキシプロピオネ−ト、ジエチレングリコールジメチルエーテル、ジエチレングリコールジエチルエーテル、ジエチレングリコールモノメチルエーテル、ジエチレングリコールモノエチルエーテル、ジエチレングリコールモノメチルエーテルアセテート、ジエチレングリコールモノエチルエーテルアセテート、イソアミルプロピオネート、イソアミルイソブチレート、ジイソペンチルエーテル、エチレンカーボネート、プロピレンカーボネート、シクロヘキサン、オクタノール、テトラヒドロフラン等が挙げられる。これらは、１種を単独で又は２種以上を混合して使用することができる。
なお、上記その他の溶剤のうち、高極性溶剤は、溶解性及びレベリング性の更なる向上を目的として使用することができ、アミド構造を含まない炭化水素系の溶剤は、プラスチック基材への適用や低温焼成を可能にする目的で使用することができる。
【００７０】
液晶配向剤中に含まれる溶剤成分につき、特定溶剤の含有割合は、液晶配向剤中に含まれる溶剤の全体量に対して、２０質量％以上であることが好ましく、４０質量％以上であることがより好ましく、５０質量％以上であることがさらに好ましく、８０質量％以上であることが特に好ましい。（Ａ）重合体と（Ｂ）重合体とのブレントである液晶配向剤は、液晶配向剤中の溶剤成分を特定溶剤のみとした場合にも、液晶配向性及び電気特性に優れた液晶素子が得られる点で好適である。
【００７１】
重合体成分につき、（Ａ）重合体と（Ｂ）重合体とのブレンドとした液晶配向剤は、Ｎ−メチル−２−ピロリドン（ＮＭＰ）を実質的に含んでいない場合にも、液晶配向性及び電気特性に優れた液晶素子が得られる点で好適である。なお、本明細書において「ＮＭＰを実質的に含んでいない」とは、ＮＭＰの含有割合が、液晶配向剤に含まれる溶剤の全体量に対して、好ましくは５質量％以下、より好ましくは３質量％以下、更に好ましくは０．５質量％以下であることを意味する。
【００７２】
液晶配向剤における固形分濃度（液晶配向剤の溶媒以外の成分の合計質量が液晶配向剤の全質量に占める割合）は、粘性、揮発性などを考慮して適宜に選択されるが、好ましくは１〜１０質量％の範囲である。固形分濃度が１質量％未満である場合には、塗膜の膜厚が過小となって良好な液晶配向膜が得にくくなる。一方、固形分濃度が１０質量％を超える場合には、塗膜の膜厚が過大となって良好な液晶配向膜が得にくく、また、液晶配向剤の粘性が増大して塗布性が低下する傾向にある。
【００７３】
≪液晶配向膜及び液晶素子≫
本開示の液晶配向膜は、上記のように調製された液晶配向剤により形成される。また、本開示の液晶素子は、上記で説明した液晶配向剤を用いて形成された液晶配向膜を具備する。液晶素子における液晶の動作モードは特に限定されず、例えばＴＮ型、ＳＴＮ型、ＶＡ型（ＶＡ−ＭＶＡ型、ＶＡ−ＰＶＡ型などを含む。）、ＩＰＳ（In-Plane Switching）型、ＦＦＳ（Fringe Field Switching）型、ＯＣＢ（Optically Compensated Bend）型、ＰＳＡ型（Polymer  Sustained  Alignment）など種々のモードに適用することができる。液晶素子は、例えば以下の工程１〜工程３を含む方法により製造することができる。工程１は、所望の動作モードによって使用基板が異なる。工程２及び工程３は各動作モード共通である。
【００７４】
＜工程１：塗膜の形成＞
先ず基板上に液晶配向剤を塗布し、好ましくは塗布面を加熱することにより基板上に塗膜を形成する。基板としては、例えばフロートガラス、ソーダガラスなどのガラス；ポリエチレンテレフタレート、ポリブチレンテレフタレート、ポリエーテルスルホン、ポリカーボネート、ポリ（脂環式オレフィン）などのプラスチックからなる透明基板を用いることができる。基板の一面に設けられる透明導電膜としては、酸化スズ（ＳｎＯ２）からなるＮＥＳＡ膜（米国ＰＰＧ社登録商標）、酸化インジウム−酸化スズ（Ｉｎ２Ｏ３−ＳｎＯ２）からなるＩＴＯ膜などを用いることができる。ＴＮ型、ＳＴＮ型又はＶＡ型の液晶素子を製造する場合には、パターニングされた透明導電膜が設けられている基板二枚を用いる。一方、ＩＰＳ型又はＦＦＳ型の液晶素子を製造する場合には、櫛歯型にパターニングされた電極が設けられている基板と、電極が設けられていない対向基板とを用いる。基板への液晶配向剤の塗布は、電極形成面上に、好ましくはオフセット印刷法、フレキソ印刷法、スピンコート法、ロールコーター法又はインクジェット印刷法により行う。
【００７５】
液晶配向剤を塗布した後、塗布した液晶配向剤の液垂れ防止などの目的で、好ましくは予備加熱（プレベーク）が実施される。プレベーク温度は、好ましくは３０〜２００℃であり、プレベーク時間は、好ましくは０．２５〜１０分である。その後、溶剤を完全に除去し、必要に応じて、重合体に存在するアミック酸構造を熱イミド化することを目的として焼成（ポストベーク）工程が実施される。このときの焼成温度（ポストベーク温度）は、好ましくは８０〜２５０℃であり、より好ましくは８０〜２００℃である。ポストベーク時間は、好ましくは５〜２００分である。特に、上記液晶配向剤を用いた場合、上記特定溶剤のような低沸点溶剤に対する溶解性が良好であり、ポストベーク温度を、例えば２００℃以下、好ましくは１８０℃以下、より好ましくは１６０℃以下にした場合にも、液晶配向性及び電気特性に優れた液晶素子を得ることができる。このようにして形成される膜の膜厚は、好ましくは０．００１〜１μｍである。
【００７６】
＜工程２：配向処理＞
ＴＮ型、ＳＴＮ型、ＩＰＳ型又はＦＦＳ型の液晶素子を製造する場合、上記工程１で形成した塗膜に液晶配向能を付与する処理（配向処理）を実施する。これにより、液晶分子の配向能が塗膜に付与されて液晶配向膜となる。配向処理としては、基板上に形成した塗膜に光照射を行って塗膜に液晶配向能を付与する光配向処理を用いることが好ましい。一方、垂直配向型の液晶素子を製造する場合には、上記工程１で形成した塗膜をそのまま液晶配向膜として使用することができるが、液晶配向能を更に高めるために、該塗膜に対し配向処理を施してもよい。
【００７７】
光配向のための光照射は、ポストベーク工程後の塗膜に対して照射する方法、プレベーク工程後であってポストベーク工程前の塗膜に対して照射する方法、プレベーク工程及びポストベーク工程の少なくともいずれかにおいて塗膜の加熱中に塗膜に対して照射する方法、等により行うことができる。塗膜に照射する放射線としては、例えば１５０〜８００ｎｍの波長の光を含む紫外線及び可視光線を用いることができる。好ましくは、２００〜４００ｎｍの波長の光を含む紫外線である。放射線が偏光である場合、直線偏光であっても部分偏光であってもよい。用いる放射線が直線偏光又は部分偏光である場合には、照射は基板面に垂直の方向から行ってもよく、斜め方向から行ってもよく、又はこれらを組み合わせて行ってもよい。非偏光の放射線の場合の照射方向は斜め方向とする。
【００７８】
使用する光源としては、例えば低圧水銀ランプ、高圧水銀ランプ、重水素ランプ、メタルハライドランプ、アルゴン共鳴ランプ、キセノンランプ、エキシマーレーザー等が挙げられる。放射線の照射量は、好ましくは４００〜５０，０００Ｊ／ｍ２であり、より好ましくは１，０００〜２０，０００Ｊ／ｍ２である。配向能付与のための光照射後において、基板表面を例えば水、有機溶媒（例えば、メタノール、イソプロピルアルコール、１−メトキシ−２−プロパノールアセテート、ブチルセロソルブ、乳酸エチル等）又はこれらの混合物を用いて洗浄する処理や、基板を加熱する処理を行ってもよい。
【００７９】
＜工程３：液晶セルの構築＞
上記のようにして液晶配向膜が形成された基板を２枚準備し、対向配置した２枚の基板間に液晶を配置することにより液晶セルを製造する。液晶セルを製造するには、例えば、液晶配向膜が対向するように間隙を介して２枚の基板を対向配置し、２枚の基板の周辺部をシール剤を用いて貼り合わせ、基板表面とシール剤で囲まれたセルギャップ内に液晶を注入充填し注入孔を封止する方法、ＯＤＦ方式による方法等が挙げられる。シール剤としては、例えば硬化剤及びスペーサーとしての酸化アルミニウム球を含有するエポキシ樹脂等を用いることができる。液晶としては、ネマチック液晶及びスメクチック液晶を挙げることができ、その中でもネマチック液晶が好ましい。ＰＳＡモードでは、液晶セルの構築後に、一対の基板の有する導電膜間に電圧を印加した状態で液晶セルに光照射する処理を行う。
【００８０】
続いて、必要に応じて液晶セルの外側表面に偏光板を貼り合わせ、液晶素子とする。偏光板としては、ポリビニルアルコールを延伸配向させながらヨウ素を吸収させた「Ｈ膜」と称される偏光フィルムを酢酸セルロース保護膜で挟んだ偏光板又はＨ膜そのものからなる偏光板が挙げられる。
【００８１】
本開示の液晶素子は種々の用途に有効に適用することができ、例えば、時計、携帯型ゲーム、ワープロ、ノート型パソコン、カーナビゲーションシステム、カムコーダー、ＰＤＡ、デジタルカメラ、携帯電話、スマートフォン、各種モニター、液晶テレビ、インフォメーションディスプレイなどの各種表示装置や、調光フィルム、位相差フィルム等に適用することができる。
【実施例】
【００８２】
以下、実施例により具体的に説明するが、本開示の内容は以下の実施例に限定されるものではない。
以下の例において、重合体の重量平均分子量（Ｍｗ）、数平均分子量（Ｍｎ）及び分子量分布（Ｍｗ／Ｍｎ）は以下の方法により測定した。
＜重量平均分子量、数平均分子量及び分子量分布＞
ゲルパーミエーションクロマトグラフィー（ＧＰＣ）により、下記条件でＭｗ及びＭｎを測定した。また、分子量分布（Ｍｗ／Ｍｎ）は、得られたＭｗ及びＭｎより算出した。
装置：昭和電工（株）の「ＧＰＣ−１０１」
ＧＰＣカラム：（株）島津ジーエルシー製の「ＧＰＣ−ＫＦ−８０１」、「ＧＰＣ−ＫＦ−８０２」、「ＧＰＣ−ＫＦ−８０３」及び「ＧＰＣ−ＫＦ−８０４」を結合
移動相：テトラヒドロフラン（ＴＨＦ）
カラム温度：４０℃
流速：１．０ｍＬ／分
試料濃度：１．０質量％
試料注入量：１００μＬ
検出器：示差屈折計
標準物質：単分散ポリスチレン
＜重合体のイミド化率＞
ポリイミドを含有する溶液を純水に投入し、得られた沈殿を室温で十分に減圧乾燥した後、重水素化ジメチルスルホキシドに溶解し、テトラメチルシランを基準物質として室温で１Ｈ−ＮＭＲを測定した。得られた１Ｈ−ＮＭＲスペクトルから、下記数式（１）を用いてイミド化率を求めた。
イミド化率（％）＝（１−（Ａ１／（Ａ２×α）））×１００    …（１）
（数式（１）中、Ａ１は化学シフト１０ｐｐｍ付近に現れるＮＨ基のプロトン由来のピーク面積であり、Ａ２はその他のプロトン由来のピーク面積であり、αは重合体の前駆体（ポリアミック酸）におけるＮＨ基のプロトン１個に対するその他のプロトンの個数割合である。）【００８３】
下記の例で使用した化合物を以下に示す。なお、以下では便宜上、「式（Ｘ）で表される化合物」を単に「化合物（Ｘ）」と示す場合がある。
【化１９】
0006597913.tif 000020
【化２０】
0006597913.tif 000021
【００８４】
＜モノマーの合成＞
［合成例１−１］
下記スキーム１に従って化合物（ＭＩ−１）を合成した。
【化２１】
0006597913.tif 000022
【００８５】
・化合物（Ｍ−１−１）の合成
攪拌子を入れた２０００ｍＬ三つ口フラスコに（４−アミノフェニル）メタノール１２．３ｇを取り、テトラヒドロフランを２００g加えて氷浴した。そこに、無水こはく酸９．８１gとテトラヒドロフラン２００ｇからなる溶液を滴下し、室温で３時間攪拌した。その後、析出してきた黄色固体を濾過により回収した。この黄色固体を真空乾燥することで化合物（Ｍ−１−１）を２１．０ｇ得た。
・化合物（Ｍ−１−２）の合成
攪拌子を入れた５００ｍＬ三つ口フラスコに化合物（Ｍ−１−１）を１７．７ｇ、塩化亜鉛（II）を１０．９ｇ、トルエンを２５０ｇ加え、８０℃に加熱撹拌した。そこに、ビス（トリメチルシリル）アミン２３．２ｇとトルエン１００ｇからなる溶液を滴下し、８０℃で５時間撹拌した。その後、反応液に酢酸エチル３００ｇを加え１ｍｏｌ／Ｌ塩酸で２回、炭酸水素ナトリウム水溶液で１回、飽和食塩水で１回分液洗浄した。その後、有機層をロータリーエバポレータにより、内容量が５０ｇになるまでゆっくり濃縮し、途中で析出してきた白色固体を濾過により回収した。この白色固体を真空乾燥することで化合物（Ｍ−１−２）を８．１３ｇ得た。
・化合物（ＭＩ−１）の合成
攪拌子を入れた１００ｍＬナスフラスコに（Ｅ）−３−（４−（（４−（４，４，４−トリフルオロブトキシ）ベンゾイル）オキシ）フェニル）アクリル酸１１．８g、塩化チオニル２０ｇ、Ｎ，Ｎ−ジメチルホルムアミド０．０１ｇを加え，８０℃で１時間攪拌した。その後、過剰の塩化チオニルをダイヤフラムポンプで除去し、テトラヒドロフランを１００ｇ加え、溶液Ａとした。
新たに、攪拌子を入れた５００ｍL三口フラスコに化合物（Ｍ−１−２）を６．０９ｇ、テトラヒドロフラン２００ｇ、トリエチルアミン１２．１ｇを加え、氷浴した。そこに溶液Ａを滴下し、室温で３時間撹拌した。反応液を水８００ｍLで再沈殿し、得られた白色固体を真空乾燥することで化合物（ＭＩ−１）を１３．７ｇ得た。【００８６】
［合成例１−２］
下記スキーム２に従って化合物（ＭＩ−２）を合成した。
【化２２】
0006597913.tif 000023
【００８７】
・化合物（Ｍ−２−１）の合成
攪拌子を入れた２０００ｍＬ三つ口フラスコに４−（４−アミノフェニル）ブタン−１−オール１６．５ｇ、テトラヒドロフランを１０００ｇ取り、トリエチルアミンを１５．１ｇ加え、氷浴した。そこに、二炭酸ｔ−ブチル２４．０gとテトラヒドロフラン１００ｇからなる溶液を滴下し、室温で１０時間攪拌した後、反応液に酢酸エチル３００ｇを加え、蒸留水２００ｇで４回分液洗浄した。その後、有機層をロータリーエバポレータにより、内容量が１００ｇになるまでゆっくり濃縮し、途中で析出してきた白色固体を濾過により回収した。この白色固体を真空乾燥することで化合物（Ｍ−２−１）を２５．２ｇ得た。
・化合物（Ｍ−２−２）の合成
攪拌子を入れた２０００ｍＬ三つ口フラスコに化合物（Ｍ−２−１）を２１．２ｇ、（Ｅ）−３−（４−（（４−（４，４，４−トリフルオロブトキシ）ベンゾイル）オキシ）フェニル）アクリル酸を３１．５ｇ取り、ジクロロメタンを１０００ｇ加え、氷浴した。そこに、Ｎ，Ｎ−ジメチルアミノピリジン１．９５ｇ、１−エチル−３−（３−ジメチルアミノプロピル）カルボジイミド塩酸塩２３．０gの順で加え、室温で８時間攪拌した後、蒸留水５００ｇで４回分液洗浄した。その後、有機層をロータリーエバポレータにより、内容量が１００ｇになるまでゆっくり濃縮し、途中で析出してきた白色固体を濾過により回収した。この白色固体を真空乾燥することで化合物（Ｍ−２−２）を３３．２ｇ得た。
・化合物（Ｍ−２−３）の合成
攪拌子を入れた３００ｍＬナスフラスコに化合物（Ｍ−２−２）を２７．３ｇ、トリフルオロ酢酸を２８．５ｇ取り、ジクロロメタンを５０ｇ加え、室温で１時間攪拌した。その後、飽和炭酸水素ナトリウム水溶液により中和した後、蒸留水５０ｇで４回分液洗浄した。その後、有機層をロータリーエバポレータにより、内容量が５０ｇになるまでゆっくり濃縮し、途中で析出してきた白色固体を濾過により回収した。この白色固体を真空乾燥することで化合物（Ｍ−２−３）を２６．５ｇ得た。
・化合物（ＭＩ−２）の合成
出発物質として化合物（Ｍ−２−３）を用いて、化合物（Ｍ−１−１）と同様の合成処方により化合物（ＭI−２）を得た。【００８８】
［合成例１−３］
・化合物（ＭＩ−４）の合成
攪拌子を入れた１００ｍＬナスフラスコに（Ｅ）−３−（４−（（４−（（５−シアノペンチル）オキシ）ベンゾイル）オキシ）フェニル）アクリル酸１１．４g、塩化チオニル２０ｇ、Ｎ，Ｎ−ジメチルホルムアミド０．０１ｇを加え，８０℃で１時間攪拌した。その後、過剰の塩化チオニルをダイヤフラムポンプで除去し、テトラヒドロフランを１００ｇ加え、溶液Ａとした。
新たに、攪拌子を入れた５００ｍL三口フラスコに化合物（Ｍ−１−２）を６．０９ｇ、テトラヒドロフラン２００ｇ、トリエチルアミン１２．１ｇを加え、氷浴した。そこに溶液Ａを滴下し、室温で３時間撹拌した。反応液を水８００ｍLで再沈殿し、得られた白色固体を真空乾燥することで化合物（ＭＩ−４）を１３．１ｇ得た。【００８９】
［合成例１−４］
下記スキーム４に従って化合物（ＭＩ−６）を合成した。
【化２３】
0006597913.tif 000024
【００９０】
・化合物（ＭＩ−６）の合成
攪拌子を入れた１０００ｍＬナスフラスコにメタクリル酸７−オキサビシクロ［４．１．０］ヘプタン−３−イルメチルを９．８１ｇ、（Ｅ）−３−（４−（（４−（（５−シアノペンチル）オキシ）ベンゾイル）オキシ）フェニル）アクリル酸を１９．０ｇ、Ｎ−メチルピロリドンを５００ｇ取り、テトラブチルアンモニウムブロミドを１．６１ｇ加え、１１０℃で３時間攪拌した。その後、反応液にシクロヘキサンを３００ｇ、シクロペンタノンを４００ｇ加え、蒸留水４００ｇで５回分液洗浄した。その後、有機層をロータリーエバポレータにより、内容量が５０ｇになるまでゆっくり濃縮し、途中で析出してきた白色固体を濾過により回収した。この白色固体を真空乾燥することで化合物（ＭＩ−６）を２３．０ｇ得た。【００９１】
［合成例１−５］
下記スキーム５に従って化合物（ＭＡ−２）を合成した。
【化２４】
0006597913.tif 000025
・化合物（ＭＡ−２）の合成
攪拌子を入れた５００ｍＬ三つ口フラスコにエピクロロヒドリンを１００ｇ、ｐ−ヒドロキシフェニルマレイミドを１８．７ｇ取り、ベンジルトリメチルアンモニウムクロリドを１．８ｇ加え、６０℃で２４時間撹拌した。その後、反応液を減圧乾固し、残った固体を酢酸エチル４００ｇで溶解した。蒸留水４００ｇで５回分液洗浄した後、有機層をロータリーエバポレータにより、内容量が２０ｇになるまでゆっくり濃縮し、途中で析出してきた固体を濾過により回収した。この固体を真空乾燥することで化合物（ＭＡ−２）を１６．２ｇ得た。【００９２】
［合成例１−６］
下記スキーム６に従って化合物（ＭＩ−７）を合成した。
【化２５】
0006597913.tif 000026
【００９３】
攪拌子を入れた１００ｍＬナスフラスコに（Ｅ）−３−（４−（（４−（４，４，４−トリフルオロブトキシ）ベンゾイル）オキシ）フェニル）アクリル酸１１．８g、塩化チオニル２０ｇ、Ｎ，Ｎ−ジメチルホルムアミド０．０１ｇを加え，８０℃で１時間攪拌した。その後、過剰の塩化チオニルをダイヤフラムポンプで除去し、テトラヒドロフランを１００ｇ加え、溶液Ａとした。
新たに、攪拌子を入れた５００ｍL三口フラスコに４−ヒドロキシフェニルマレイミドを５．６７ｇ、テトラヒドロフラン２００ｇ、トリエチルアミン１２．１ｇを加え、氷浴した。そこに溶液Ａを滴下し、室温で３時間撹拌した。反応液を水８００ｍLで再沈殿し、得られた白色固体を真空乾燥することで化合物（ＭＩ−７）を１３．３ｇ得た。【００９４】
［合成例１−７］
・化合物（ＭＩ−８）の合成
合成例１−６において、（Ｅ）−３−（４−（（４−（４，４，４−トリフルオロブトキシ）ベンゾイル）オキシ）フェニル）アクリル酸の代わりに、（Ｅ）−４−（（３−（４−（（４−（４，４，４−トリフルオロブトキシ）ベンゾイル）オキシ）フェニル）アクリロイル）オキシ）安息香酸を用いた以外は合成例１−６と同様の方法により、化合物（ＭＩ−８）を１６．１ｇ得た。【００９５】
［合成例１−８］
・化合物（ＭＩ−９）の合成
合成例１−６において、（Ｅ）−３−（４−（（４−（４，４，４−トリフルオロブトキシ）ベンゾイル）オキシ）フェニル）アクリル酸の代わりに、（Ｅ）−３−（４−（（４’−（４，４，４−トリフルオロブチル）−［１，１’−ビ（シクロヘキサン）］−４−カルボニル）オキシ）フェニル）アクリル酸を用いた以外は合成例１−６と同様の方法により、化合物（ＭＩ−９）を１５．１ｇ得た。【００９６】
＜重合体の合成＞
［合成例２−１］
窒素下、１００ｍＬ二口フラスコに、重合モノマーとして、上記合成例１−１で得られた化合物（ＭＩ−１）５．００ｇ（８．６ｍｍｏｌ）、４−ビニル安息香酸０．６４ｇ（４．３ｍｍｏｌ）、４−（２，５−ジオキソ−３−ピロリン−１−イル)安息香酸２．８２ｇ（１３．０ｍｍｏｌ）、及び４−（グリシジルオキシメチル）スチレン３．２９ｇ（１７．２ｍｍｏｌ）、ラジカル重合開始剤として２，２’−アゾビス（２，４−ジメチルバレロニトリル）０．３１ｇ（１．３ｍｍｏｌ）、連鎖移動剤として２，４−ジフェニル−４−メチル−１−ペンテン０．５２ｇ（２．２ｍｍｏｌ）、並びに溶媒としてテトラヒドロフラン２５ｍｌを加え、７０℃で５時間重合した。ｎ−ヘキサンに再沈殿した後、沈殿物を濾過し、室温で８時間真空乾燥することで目的の重合体（Ｐ−１）を得た。ＧＰＣによるポリスチレン換算で測定される重量平均分子量Ｍｗは３００００、分子量分布Ｍｗ／Ｍｎは２であった。【００９７】
［合成例２−２〜２−１３］
重合モノマーを下記表１に示す種類及びモル比とした以外は合成例２−１と同様に重合を行い、重合体（Ｐ−１）と同等の重量平均分子量及び分子量分布の重合体（Ｐ−２）〜（Ｐ−１３）の各重合体を得た。なお、重合モノマーの総モル数は、上記合成例２−１と同様に４３．１ｍｍｏｌとした。表１中の数値は、重合体の合成に使用した全モノマーに対する各モノマーの仕込み量［モル％］を表す。【００９８】
【表１】
0006597913.tif 000027
【００９９】
［合成例２−１４］
テトラカルボン酸二無水物として１，２，３，４−シクロブタンテトラカルボン酸二無水物１３．８ｇ（７０．０ｍｍｏｌ）、ジアミンとして２，２’−ジメチル−４，４’−ジアミノビフェニル１６．３ｇ（７６．９ｍｍｏｌ）をＮＭＰ１７０ｇに溶解し、２５℃で３時間反応を行うことにより、ポリアミック酸を１０質量％含有する溶液を得た。次いで、このポリアミック酸溶液を大過剰のメタノール中に注ぎ、反応生成物を沈殿させた。この沈殿物をメタノールで洗浄し、減圧下４０℃で１５時間乾燥させることにより、ポリアミック酸（ＰＡＡ−１）を得た。【０１００】
［合成例２−１５〜２−２０］
重合モノマーを下記表２に示す種類及びモル比とした以外は合成例２−１４と同様に合成を行い、ポリアミック酸（ＰＡＡ−２）〜（ＰＡＡ−７）の各重合体を得た。表２中の数値は、重合体の合成に使用したテトラカルボン酸二無水物の全量に対する各モノマーの仕込み量［モル部］を表す。【０１０１】
［合成例２−２１］
テトラカルボン酸二無水物として１，２，３，４−シクロブタンテトラカルボン酸二無水物１３．８ｇ（７０．０ｍｍｏｌ）、ジアミンとして化合物（ｔ−１）４９．９ｇ（７６．９ｍｍｏｌ）をＮ−メチル−２−ピロリドン（ＮＭＰ）１７０ｇに溶解し、２５℃で３時間反応を行うことにより、ポリアミック酸を１０質量％含有する溶液を得た。次いで、このポリアミック酸溶液を大過剰のメタノール中に注ぎ、反応生成物を沈殿させた。この沈殿物をメタノールで洗浄し、減圧下４０℃で１５時間乾燥させることにより、ポリアミック酸として重合体（ＰＡＡ−８）を得た。【０１０２】
［合成例２−２２］
重合モノマーを下記表２に示す種類及びモル比とした以外は合成例２−１４と同様に合成を行い、ポリアミック酸溶液を得た。続いて、得られたポリアミック酸溶液にピリジン及び無水酢酸を添加し、化学イミド化を行った。化学イミド化後の反応溶液を大過剰のメタノール中に注ぎ、反応生成物を沈殿させた。この沈殿物をメタノールで洗浄し、減圧下４０℃で１５時間乾燥させることにより、ポリイミド（ＰＩ−１）を得た。得られたポリイミド（ＰＩ−１）のイミド化率は２０％であった。【０１０３】
【表２】
0006597913.tif 000028
【０１０４】
表２中、化合物の略称は以下の通りである。
（テトラカルボン酸二無水物）
ＴＣ−１：１，２，３，４−シクロブタンテトラカルボン酸二無水物
ＴＣ−２：２，３，５−トリカルボキシシクロペンチル酢酸二無水物
ＴＣ−３：ピロメリット酸二無水物
（ジアミン）
ＤＡ−１：２，２’−ジメチル−４，４’−ジアミノビフェニル
ＤＡ−２：１，３，３ａ，４，５，９ｂ−ヘキサヒドロ−８−メチル−５−（テトラヒドロ−２，５−ジオキソ−３−フラニル）ナフト［１，２−ｃ］フラン−１，３−ジオン
ＤＡ−３：３，５−ジアミノ安息香酸コレスタニル
ＤＡ−４：３，５−ジアミノ安息香酸
ｔ−１：上記式（ｔ−１）で表される化合物【０１０５】
＜光垂直型液晶表示素子の製造及び評価＞
［実施例１］
１．液晶配向剤（ＡＬ−１）の調製
（Ａ）重合体として上記合成例２−１で得た重合体（Ｐ−１）１０質量部、及び（Ｂ）重合体として上記合成例（２−１４）で得たポリアミック酸（ＰＡＡ−１）１００質量部に、溶剤としてＮ−メチル−２−ピロリドン（ＮＭＰ）及びブチルセロソルブ（ＢＣ）を加え、溶媒組成がＮＭＰ／ＢＣ＝５０／５０（質量比）、固形分濃度が４．０質量％の溶液とした。この溶液を孔径１μｍのフィルターで濾過することにより液晶配向剤（ＡＬ−１）を調製した。【０１０６】
２．ワニスの透明性の評価
上記で調製した液晶配向剤（ＡＬ−１）を目視で観察し、濁りがない場合を「良好（○）」、濁りがある場合を「不良（×）」として液晶配向剤の透明性を評価した。その結果、この実施例では透明性は「良好（○）」の評価であった。【０１０７】
３．塗布性の評価
上記で調製した液晶配向剤（ＡＬ−１）を、ガラス基板上にスピンナーを用いて塗布し、５０℃のホットプレートで２分間プレベークを行った後、庫内を窒素置換した２００℃のオーブンで３０分間加熱（ポストベーク）することにより、平均膜厚０．１μｍの塗膜を形成した。この塗膜を倍率１００倍及び１０倍の顕微鏡で観察して膜厚ムラ及びピンホールの有無を調べた。評価は、１００倍の顕微鏡で観察しても膜厚ムラ及びピンホールの双方とも観察されなかった場合に「良好（Ａ）」、１００倍の顕微鏡では膜厚ムラ及びピンホールの少なくともいずれかが観察されたが、１０倍の顕微鏡では膜厚ムラ及びピンホールの双方とも観察されなかった場合に「可（Ｂ）」、１０倍の顕微鏡で膜厚ムラ及びピンホールの少なくともいずれかが明確に観察された場合に「不良（Ｃ）」とした。この実施例では、１００倍の顕微鏡でも膜厚ムラ及びピンホールの双方とも観察されず、塗布性は「良好（Ａ）」の評価であった。【０１０８】
更に詳細な塗布性の評価として、エッジ部分（形成された塗膜の外縁部分）での塗布性の評価を実施した。上記で調製した液晶配向剤（ＡＬ−１）を、液晶配向膜塗布用印刷機を用いて、ＩＴＯ膜からなる透明電極付きガラス基板の上に透明電極面に塗布し、上記の要領で乾燥した。エッジ部分の形状及び平坦性を観察し、直線性が高くかつ平坦面である場合に「良好（Ａ）」、直線性は高いが凸凹がある場合に「可（Ｂ）」、凸凹があり、かつエッジからの液戻りがある（直線性が低い）場合に「不良（Ｃ）」とした。その結果、この実施例では「良好（Ａ）」と判断された。【０１０９】
４．光垂直型液晶表示素子の製造
ＩＴＯ膜からなる透明電極付きガラス基板の透明電極面上に、上記で調製した液晶配向剤（ＡＬ−１）を、スピンナーを用いて塗布し、５０℃のホットプレートで２分間プレベークを行った。その後、庫内を窒素置換したオーブン中、２００℃で３０分間加熱して膜厚０．１μｍの塗膜を形成した。次いで、この塗膜表面に、Ｈｇ−Ｘｅランプ及びグランテーラープリズムを用いて３１３ｎｍの輝線を含む偏光紫外線１，０００Ｊ／ｍ２を、基板法線から４０°傾いた方向から照射して液晶配向能を付与した。同じ操作を繰り返して、液晶配向膜を有する基板を一対（２枚）作成した。
上記基板のうちの１枚の液晶配向膜を有する面の外周に、直径３．５μｍの酸化アルミニウム球入りエポキシ樹脂接着剤をスクリーン印刷により塗布した後、一対の基板の液晶配向膜面を対向させ、各基板の紫外線の光軸の基板面への投影方向が逆平行となるように圧着し、１５０℃で１時間かけて接着剤を熱硬化させた。次いで、液晶注入口より基板間の間隙にネガ型液晶（メルク社製、ＭＬＣ−６６０８）を充填した後、エポキシ系接着剤で液晶注入口を封止した。さらに、液晶注入時の流動配向を除くために、これを１３０℃で加熱してから室温まで徐冷した。次に、基板の外側両面に、偏光板を、その偏光方向が互いに直交し、かつ、液晶配向膜の紫外線の光軸の基板面への射影方向と４５°の角度をなすように貼り合わせることにより液晶表示素子を製造した。【０１１０】
５．液晶配向性の評価
上記で製造した液晶表示素子につき、５Ｖの電圧をＯＮ・ＯＦＦ（印加・解除）したときの明暗の変化における異常ドメインの有無を光学顕微鏡により観察し、異常ドメインがない場合を「良好（Ａ）」、一部に異常ドメインがある場合を「可（Ｂ）」、全体的に異常ドメインがある場合を「不良（Ｃ）」として液晶配向性を評価した。その結果、この実施例では液晶配向性は「良好（Ａ）」であった。【０１１１】
６．電圧保持率（ＶＨＲ）の評価
上記で製造した液晶表示素子につき、５Ｖの電圧を６０マイクロ秒の印加時間、１６７ミリ秒のスパンで印加した後、印加解除から１６７ミリ秒後の電圧保持率を測定した。測定装置は（株）東陽テクニカ製ＶＨＲ−１を使用した。このとき、電圧保持率が９５％以上の場合に「優良（Ａ）」、８０％以上９５％未満の場合に「良好（Ｂ）」、５０％以上８０％未満の場合に「可（Ｃ）」、５０％未満の場合に「不良（Ｄ）」とした。その結果、この実施例では電圧保持率は「優良（Ａ）」の評価であった。【０１１２】
［実施例２〜１０，１２〜２３及び比較例１，２，４］
配合組成を下記表３に示す通り変更した以外は実施例１と同じ固形分濃度で調製を行い、液晶配向剤をそれぞれ得た。また、それぞれの液晶配向剤を用いて実施例１と同様にして液晶配向剤の透明性の評価及び塗布性の評価を行うとともに、実施例１と同様にして光垂直型液晶表示素子を製造して各種評価を行った。それらの結果を下記表４に示した。なお、下記表４では、膜厚ムラ及びピンホールの観察結果を「塗布性」の欄に示し、エッジ部分の観察結果を「エッジ塗布性」の欄に示している。【０１１３】
＜光水平型液晶表示素子の製造及び評価＞
［実施例１１］
１．液晶配向剤（ＡＬ−１１）の調製
（Ａ）重合体として上記合成例２−２で得た重合体（Ｐ−２）１０質量部、及び（Ｂ）重合体として上記合成例（２−１５）で得たポリアミック酸（ＰＡＡ−２）１００質量部に、溶剤としてプロピレングリコールモノメチルエーテル（ＰＧＭＥ）及びブチルセロソルブ（ＢＣ）を加え、溶媒組成がＰＧＭＥ／ＢＣ＝５０／５０（質量比）、固形分濃度が４．０質量％の溶液とした。この溶液を孔径１μｍのフィルターで濾過することにより液晶配向剤（ＡＬ−１１）を調製した。【０１１４】
２．ワニスの透明性の評価
液晶配向剤を（ＡＬ−１）に代えて（ＡＬ−１１）を用いた以外は上記実施例１と同様にして液晶配向剤の透明性を評価した。その結果、この実施例では「良好（○）」の評価であった。
３．塗布性の評価
液晶配向剤を（ＡＬ−１）に代えて（ＡＬ−１１）を用いた以外は上記実施例１と同様にして塗布性の評価を行った。その結果、この実施例では１００倍の顕微鏡でも膜厚ムラ及びピンホールの双方とも観察されず、塗布性は「良好（Ａ）」の評価であった。また、エッジ部分の塗布性については、直線性が高くかつ平坦面であり、「良好（Ａ）」と判断された。【０１１５】
４．光水平型液晶表示素子の製造
ＩＴＯ膜からなる透明電極付きガラス基板の透明電極面上に、上記で調製した液晶配向剤（ＡＬ−１１）を、スピンナーを用いて塗布し、５０℃のホットプレートで２分間プレベークを行った。その後、庫内を窒素置換したオーブン中、２００℃で３０分間加熱して膜厚０．１μｍの塗膜を形成した。次いで、この塗膜表面に、Ｈｇ−Ｘｅランプ及びグランテーラープリズムを用いて３１３ｎｍの輝線を含む偏光紫外線１，０００Ｊ／ｍ２を、基板法線から９０°傾いた方向から照射するとともに、偏光紫外線の照射後、１５０℃で１０分間、ホットプレートにて加熱処理を行った。これら一連の操作を繰り返して、液晶配向膜を有する基板を一対（２枚）作成した。
上記基板のうちの１枚の液晶配向膜を有する面の外周に直径３．５μｍの酸化アルミニウム球入りエポキシ樹脂接着剤をスクリーン印刷により塗布した後、一対の基板の液晶配向膜面を対向させ、各基板の紫外線の光軸の基板面への投影方向が水平となるように圧着し、１５０℃で１時間かけて接着剤を熱硬化させた。次いで、液晶注入口より基板間の間隙にポジ型液晶（メルク社製、ＭＬＣ−７０２８−１００）を充填した後、エポキシ系接着剤で液晶注入口を封止した。さらに、液晶注入時の流動配向を除くために、これを１３０℃で加熱してから室温まで徐冷した。次に、基板の外側両面に、偏光板を、その偏光方向が互いに直交し、かつ、液晶配向膜の紫外線の光軸の基板面への射影方向と９０°の角度をなすように貼り合わせることにより液晶表示素子を製造した。【０１１６】
５．液晶配向性の評価
上記で製造した光水平型液晶表示素子につき、上記実施例１と同様にして液晶配向性を評価した。その結果、この実施例では液晶配向性は「可（Ｂ）」であった。
６．電圧保持率（ＶＨＲ）の評価
上記で製造した光水平型液晶表示素子につき、上記実施例１と同様にして電圧保持率の評価を行った。その結果、この実施例では電圧保持率は「優良（Ａ）」の評価であった。【０１１７】
［比較例３］
配合組成を下記表３に示す通り変更した以外は実施例１１と同じ固形分濃度で調製を行い、液晶配向剤（ＢＬ−３）を得た。また、液晶配向剤（ＢＬ−３）を用いて実施例１と同様にして液晶配向剤の透明性の評価及び塗布性の評価を行うとともに、実施例１１と同様にして光水平型液晶表示素子を製造して各種評価を行った。結果については下記表４に示した。【０１１８】
【表３】
0006597913.tif 000029
【０１１９】
表３中、重合体欄の数値は、実施例１〜２３及び比較例３，４については、液晶配向剤の調製に使用した（Ｂ）重合体１００質量部に対する各重合体の配合割合（質量部）を示した。比較例１については、液晶配向剤の調製に使用した重合体（ＰＡＡ−２）１００質量部に対する重合体（ＰＡＡ−８）の配合割合（質量部）を示した。比較例２については、重合体成分として（Ａ）重合体のみを用いた。
表３中の溶剤の略称は以下の意味である。
ＰＧＭＥ：プロピレングリコールモノメチルエーテル
ＥＤＭ：ジエチレングリコールメチルエチルエーテル
ＣＰＮ：シクロペンタノン
ＭＢ：３−メトキシ−１−ブタノール
ＰＣＳ：エチレングリコールモノプロピルエーテル
ＮＭＰ：Ｎ−メチル−２−ピロリドン
ＢＣ：ブチルセロソルブ
ＴＨＦ：テトラヒドロフラン【０１２０】
【表４】
0006597913.tif 000030
【０１２１】
以上の実施例の結果から分かるように、（Ａ）重合体と（Ｂ）重合体とをブレンドした液晶配向剤を用いた実施例１〜２３では、液晶配向剤の透明性はいずれも「○」の評価であった。また、液晶表示素子の液晶配向性及び電圧保持率も、いずれも「Ａ」又は「Ｂ」の評価であり、良好な結果を示した。特に、溶剤成分として低沸点溶剤であるＰＧＭＥ、ＣＰＮ、ＭＢ、ＰＣＳ、ＥＤＭ、ＢＣを用いた実施例３〜１３、１５〜２３についても、液晶配向性及び電圧保持率は「Ａ」又は「Ｂ」の評価であり、低沸点溶剤を用いた場合にも優れた液晶表示特性を示すことが分かった。
これに対し、重合体成分としてポリアミック酸のみを用いた比較例１では、低沸点溶剤を用いると液晶配向剤が白濁した状態になり、塗布性（エッジ塗布性を含む。）、液晶配向性及び電圧保持率の評価はいずれも「Ｃ」であった。また、重合体成分として（Ａ）重合体のみを用いた比較例２については、溶剤組成が同じである実施例３と比較すると、塗布ムラが多く、エッジ塗布性も劣り、また電圧保持率が低かった。また、重合体成分としてメタクリル系重合体とポリアミック酸とを含有する比較例３、及びマレイミド系重合体とポリアミック酸とを含有する比較例４は、エッジ塗布性が実施例よりも劣っていた。
以上の結果から、（Ａ）重合体と（Ｂ）重合体とをブレンドした液晶配向剤によれば、塗布性、液晶配向性及び電圧保持率に優れた液晶配向膜を形成できることが分かった。